(57)【要約】  【課題】安全且つ簡便な、高効率蛍光体の製造方法を提供する。  【解決手段】（ｉ）基材と、（ｉｉ）金属化合物及び／又は（ｉｉｉ）５Ｂ族もしくは６Ｂ族元素化合物を有機溶媒に加え、低温で反応させることを特徴とする。本発明の方法によれば、発光効率が向上した蛍光体を得ることができる。  【選択図】  なし【特許請求の範囲】
【請求項１】
基材と、金属化合物、５Ｂ族元素化合物及び６Ｂ族元素化合物からなる群より選択される少なくとも１種を有機溶媒の存在下に、反応温度０〜５０℃にて反応させ、基材の表面に金属、５Ｂ族及び６Ｂ族からなる群より選択される少なくとも１種の元素を含む化合物の保護層を形成することを特徴とする、基材の表面に保護層を有する蛍光体の製造方法。
【請求項２】
反応温度が１０〜３０℃である、請求項１に記載の蛍光体の製造方法。
【請求項３】
基材が、ナノ粒子である請求項１又は２に記載の蛍光体の製造方法。
【請求項４】
基材が、ＣｄＳｅ又はＣｄＴｅである請求項１〜３に記載の蛍光体の製造方法。
【請求項５】
ナノ粒子の平均粒子径が、１〜３０ｎｍである、請求項１〜４に記載の蛍光体の製造方法。
【請求項６】
金属化合物が、金属塩又は金属酸化物である、請求項１〜５に記載される蛍光体の製造方法。
【請求項７】
（ｉｉ）の金属化合物において、金属元素がＧａ又はＩｎであり、５Ｂ族元素が、Ｐ、Ａｓ及びＳｂからなる群より選択される少なくとも１種である、請求項１〜６に記載の蛍光体の製造方法。
【請求項８】
（ｉｉ）の金属化合物において、金属元素がＣｄ又はＺｎであり、６Ｂ族元素が、Ｓ、Ｓｅ及びＴｅからなる群より選択される少なくとも１種である、請求項１〜６に記載の蛍光体の製造方法。
【請求項９】
有機溶媒が、クロロホルム、ヘキサン及び１−ブタノールからなる群より選択される少なくとも１種である請求項１〜８に記載の蛍光体の製造方法。
【請求項１０】
得られるナノ粒子が示す発光スペクトルにおいて、半値幅が４０ｎｍ以下であることを特徴とする、請求項１〜９に記載の蛍光体の製造方法。
【発明の詳細な説明】
【技術分野】
【０００１】
本発明は、発光効率が向上した蛍光体の製造方法に関する。
【背景技術】
【０００２】
ＩＩ〜ＩＶ半導体（ＣｄＸ：ＸはＳ、Ｓｅ又はＴｅ）のナノ結晶は、量子ドット（ＱＤｏｔ：Ｑｕａｎｔｕｍ  Ｄｏｔ）として知られ、そのサイズに依存したオプトエレクトロニクス特性及び光ルミネセンス（ＰＬ：ｐｈｏｔｏｌｕｍｉｎｅｓｃｅｎｃｅ）特性を有することから、技術的応用が期待されている（例えば非特許文献１）。発光性量子ドットにおいて、非飽和結合を有する表面原子は、電子及び孔に対する非発光性再結合トラップ（ｎｏｎｒａｄｉａｔｉｖｅ  ｒｅｃｏｍｂｉｎａｔｉｏｎ  ｔｒａｐ）としてはたらく。表面に捕捉された電子及び孔は、初期励起状態にまで熱活性化されて遅延励起子を生じるか、又はさらに熱活性化されて最終的には微弱な深い捕捉状態からの発光を生じる（例えば非特許文献２）。この複雑な崩壊のダイナミクスは、低い発光効率を引き起こし、量子ドットの発光デバイスへの適用を阻むものである。
【０００３】
量子ドットから完全な励起子ＰＬを生じるには、最適な表面構造が必要である。最適な表面構造を得るために、コア及びコア／シェル量子ドット合成における温度と同様、前駆物質の特性及び濃度、ならびに配位性有機溶媒の選択について注目が集まっている。また、発光効率を高める方法として、量子ドットの表面に保護層（シェル）を形成することが知られている（例えば、非特許文献３）。
【０００４】
従来のシェルを形成する方法では、ＴＯＰとＴＯＰＯの混合溶媒に溶解させたコア量子ドットに、シェルを合成するための前駆体を加えていた。ＴＯＰＯの融点が５０℃付近であることから、反応の際、通常１００〜２６０℃程度の高温にまで加熱することが通例であった。
【０００５】
この様な背景から、ＴＯＰＯ以外の有機溶媒を用い、室温程度の低温で基材（コア）である量子ドット表面に保護層を合成することによって、良好な表面構造を作ることは、まだ行われていない。
【非特許文献１】S.V. Gopenenko, Optical Properties of Semiconducting Nanocrystals 1998, Cambridge University Press, Cambridge.
【非特許文献２】M. G. Bawendi et al., J. Chem. Phys. 1992, 96, 946.
【非特許文献３】B.O.Dabbousi et al., J. Phys. Chem. B. 1997, 101, 9463-9475
【非特許文献４】小田  勝他, 高分子論文集, Vol.61, No.1, Jan, 2004, 63-74
【発明の開示】
【発明が解決しようとする課題】
【０００６】
本発明は、（ｉ）基材と、（ｉｉ）金属化合物及び／又は（ｉｉｉ）５Ｂ族もしくは６Ｂ族元素化合物を有機溶媒に加え、０〜５０℃程度の低温で反応させることを特徴とする、発光効率が向上した蛍光体（高効率蛍光体）の製造方法を提供することを主な目的とする。
【課題を解決するための手段】
【０００７】
本発明者らは、室温にて、金属化合物及び／又は５Ｂ族もしくは６Ｂ族元素化合物を含み、不活性ガスで飽和されたクロロホルム、ヘキサン及び１−ブタノール等の有機溶媒中で非精製ＣｄＸ量子ドットを１２時間静置したところ、１）発光効率の増加、２）粒子の成長及び３）サイズ分布の集束が起きることを見出し、本発明を完成するに至った。
【０００８】
本発明は、以下の高効率蛍光体の製造方法を提供するものである。
項１．基材と、金属化合物、５Ｂ族元素化合物及び６Ｂ族元素化合物からなる群より選択される少なくとも１種を有機溶媒の存在下に、反応温度０〜５０℃にて反応させ、基材の表面に金属、５Ｂ族及び６Ｂ族からなる群より選択される少なくとも１種の元素を含む化合物の保護層を形成することを特徴とする、基材の表面に保護層を有する蛍光体の製造方法。
項２．反応温度が１０〜３０℃である、項１に記載の蛍光体の製造方法。
項３．基材が、ナノ粒子である項１又は２に記載の蛍光体の製造方法。
項４．基材が、ＣｄＳｅ又はＣｄＴｅである項１〜３に記載の蛍光体の製造方法。
項５．ナノ粒子の平均粒子径が、１〜３０ｎｍである、項１〜４に記載の蛍光体の製造方法。
項６．金属化合物が、金属塩又は金属酸化物である、項１〜５に記載される蛍光体の製造方法。
項７．（ｉｉ）の金属化合物において、金属元素がＧａ又はＩｎであり、５Ｂ族元素が、Ｐ、Ａｓ及びＳｂからなる群より選択される少なくとも１種である、項１〜６に記載の蛍光体の製造方法。
項８．（ｉｉ）の金属化合物において、金属元素がＣｄ又はＺｎであり、６Ｂ族元素が、Ｓ、Ｓｅ及びＴｅからなる群より選択される少なくとも１種である、項１〜６に記載の蛍光体の製造方法。
項９．有機溶媒が、クロロホルム、ヘキサン及び１−ブタノールからなる群より選択される少なくとも１種である項１〜８に記載の蛍光体の製造方法。
項１０．得られるナノ粒子が示す発光スペクトルにおいて、半値幅が４０ｎｍ以下であることを特徴とする、項１〜９に記載の蛍光体の製造方法。
【０００９】
本発明の蛍光体の製造方法では、基材として量子ドット、金属イオンの供給源として金属化合物及び／又は５Ｂ族／６Ｂ族原子の供給源として５Ｂ族／６Ｂ族元素化合物化合物を使用する。
【００１０】
［基材］
本発明において、基材は、従来公知のナノ粒子からなる量子ドットの製造方法に従って得ることができ、例えば、配位性有機溶媒に溶解させた金属化合物と、５Ｂ族元素化合物又は６Ｂ族元素化合物の供給源となる液体化合物を、約１００〜２００℃、好ましくは約１１０〜１５０℃で不活性ガス雰囲気下にて反応させることによって得られる。
【００１１】
（１）金属化合物：金属化合物の金属としては、例えば、２Ｂ〜３Ｂ族原子があげられる。この様な金属としては、例えば、ＺｎおよびＣｄ（２Ｂ族）；ＧａおよびＩｎ（３Ｂ族）があげられる。
【００１２】
金属化合物としては、例えば、金属酸化物または金属塩化合物があげられる。金属酸化物としては、各金属における種々の酸化状態の酸化物が広く使用できる。
【００１３】
金属塩化合物としては、各金属の有機酸塩（例えば酢酸塩、プロピオン酸塩等のモノカルボン酸塩、グリコール酸塩、乳酸塩等のヒドロキシカルボン酸塩、コハク酸塩等のジカルボン酸塩、クエン酸塩等のポリカルボン酸塩、メタンスルホン酸塩、トルエンスルホン酸塩等の脂肪族又は芳香族のスルホン酸塩、炭酸塩、炭酸水素塩等）、硝酸塩、硫酸塩、塩酸塩、臭化水素酸塩、フッ酸塩、過塩素酸塩、リン酸塩等の無機酸塩があげられる。
【００１４】
（２）配位性有機溶媒：配位性有機溶媒としては、例えば、トリ−ｎ−オクチルホスフィン（ＴＯＰ）、酸化トリ−ｎ−オクチルホスフィン（ＴＯＰＯ）等があげられ、これらの混合溶液を用いることもできる。また、金属化合物の溶解を助けるため、配位性有機溶媒に、例えば、ステアリン酸等の脂肪酸、ヘキサデシルアミン（ＨＤＡ）等のアミン類を添加してもよい。
【００１５】
配位性溶媒に金属化合物を溶解させる場合、例えばカドミウムの場合、酢酸カドミウム二水和物（０．５〜２ｇ程度、好ましくは１〜１．５ｇ程度）を、１００〜２６０℃程度、好ましくは１１０〜１８０℃程度に加熱したＴＯＰ（１〜４ｍｌ程度、好ましくは１〜３ｍｌ程度）及びＴＯＰＯ（１〜４ｇ程度、好ましくは１〜３ｇ程度）の混合溶液に、不活性ガス雰囲気下で溶解させることができる。
【００１６】
（３）５Ｂ族元素化合物又は６Ｂ族元素化合物：５Ｂ族元素化合物又は６Ｂ族元素化合物の供給源となる化合物は、固体状態である場合、５Ｂ族元素化合物又は６Ｂ族元素化合物を、前述の配位性有機溶媒に不活性ガス雰囲気下にて、溶解させ、その後、室温まで冷却して用いることが好ましい。
【００１７】
５Ｂ族原子（Ｐ、Ａｓ、Ｓｂ等）の供給源である化合物としては、例えば、｛（Ｒ）3Ｓｉ｝2Ｘ（Ｘは５Ｂ族原子を示し、Ｒは同一または異なったＣ1〜Ｃ20のアルキル基またはフェニル基を示す）で表されるシリル基を含む化合物を使用することができる。この様な化合物としては、トリス（トリメチルシリル）ホスファイド（Ｐ（ＴＭＳ）3）、トリス（トリメチルシリル）アルセナイド（Ａｓ（ＴＭＳ）3）、トリス（トリメチルシリル）アンチモナイド（Ｓｂ（ＴＭＳ）3）等を用いることが好ましい。
【００１８】
６Ｂ族原子（Ｓ、Ｓｅ、Ｔｅ等）の供給源である化合物としては、例えば、（Ｒ’）3ＰＸ’（Ｘ’は、６Ｂ族原子を示し、Ｒ’は同一または異なってＣ1〜Ｃ20のアルキル基またはフェニル基を示す）で表されるホスフィン化合物を使用することができる。このような化合物として、セレン化トリブチルホスフィン、セレン化トリオクチルホスフィン、硫黄化トリブチルホスフィン、硫黄化トリオクチルホスフィン、テルル化トリブチルホスフィン、テルル化トリオクチルホスフィン等を用いることが好ましい。
【００１９】
さらに、他の６Ｂ族原子の供給源の化合物として、例えば、｛（Ｒ’’）3Ｓｉ｝3Ｘ’’（Ｘ’’は６Ｂ族原子を示し、Ｒ’’は同一または異なったＣ1〜Ｃ20のアルキル基またはフェニル基を示す）で表されるシリル基を含む化合物を使用することができる。この様な化合物としては、ビス（トリメチルシリル）サルファイド（Ｓ（ＴＭＳ）2）、ビス（トリメチルシリル）セレナイド（Ｓｅ（ＴＭＳ）2）、ビス（トリメチルシリル）テルライド（Ｔｅ（ＴＭＳ）2）等を用いることが好ましい。
【００２０】
（４）不活性ガス：不活性ガスとしては、例えば、Ａｒ、Ｋｒ、Ｘｅ等を用いることができる。この反応では、トリオクチルホスフィンの酸化を防ぐために空気中の酸素を除くこと、すなわち脱空気を行うことが好ましい。例えば、最も簡単な方法として、はじめにアルゴンを三方フラスコに流入させて空気を追出し、一旦空気を追出した後は、三方フラスコの１端に取り付けたガス溜め用のゴム風船をアルゴンで満たす。この状態でアルゴンの供給を停止し、フラスコ内部を空気から遮断する。アルゴンの比重は空気よりも大きいため、フラスコを静止しておけば空気が浸入する可能性は極めて小さいものと考えられる。
【００２１】
（５）金属化合物と５Ｂ族元素化合物又は６Ｂ族元素化合物の組み合わせ：金属化合物の金属として２Ｂ族原子、好ましくはＣｄ又はＺｎから選ばれた少なくとも１種を使用する場合、６Ｂ族原子として、好ましくはＳ、Ｓｅ及びＴｅの中から選ばれた少なくとも１種から構成される供給源の化合物が好ましく使用できる。
【００２２】
金属化合物の金属として３Ｂ族原子、好ましくはＧａおよびＩｎの中から選ばれた少なくとも１種を使用する場合、５Ｂ族原子として、好ましくはＰ、ＡｓおよびＳｂの中から選ばれた少なくとも１種から構成される化合物を好ましく使用できる。
【００２３】
例えば、セレン化トリオクチルホスフィン（ＴＯＰＳｅ）の場合、セレンペレットをアルゴン雰囲気下において、好ましくは１００〜２００℃、より好ましくは１５０℃にて、好ましくは３０分〜３時間、より好ましくは２（実施例１参照）時間、強く攪拌しながら、トリオクチルホスフィンに溶解することによって製造することができる。該溶解温度は、セレンペレットがトリオクチルホスフィンに溶解する温度であれば特に限定されない。
【００２４】
（６）平均粒子径：量子ドットの平均粒子径は、約１〜３０ｎｍ、好ましくは約２〜１０ｎｍであることが望ましい。量子ドットの粒子径の計測には、例えば、透過型電子顕微鏡の画像等を用いた画像解析法、動的光散乱法、レーザ回折／散乱式測定方等を使用することができる。好ましい測定方法としては、透過型電子顕微鏡の画像による画像解析法があげられる。
【００２５】
この様にして得られる量子ドットの表面は、発光を阻害するような欠陥が存在する。発光を阻害するような欠陥とは、発光性量子ドットの表面に存在する非飽和結合を有する原子を指す。この様な表面原子は、電子及び孔に対する非発光性再結合トラップ（ｎｏｎｒａｄｉａｔｉｖｅ  ｒｅｃｏｍｂｉｎａｔｉｏｎ  ｔｒａｐ）として作用する。表面に存在するトラップに捕捉された電子及び孔は、初期励起状態にまで熱活性化されて遅延された励起子ＰＬを生じるか、又はさらに熱活性化されて最終的にはより低いエネルギーのトラップに捕捉され、そこから微弱な発光を生じる。
【００２６】
［保護層の形成］
有機溶媒に溶解した金属化合物イオン及び５Ｂ族又は６Ｂ族元素のイオンは、飽和溶液からの単結晶の成長と同様に、基材である量子ドットの表面を被覆する。これにより、基材表面に存在する発光を阻害するような欠陥が除去され、発光効率が向上すると考えられている。本発明では、基材となる量子ドットの表面を覆う層を、保護層と呼ぶ。
【００２７】
上記の方法で得られたナノ粒子を基材（コア）とし、金属化合物及び／又は５Ｂ族又は６Ｂ族元素化合物と共に有機溶媒中にて低温で反応させる、すなわち、基材表面にシェルを形成することで、発光効率が高められた蛍光体を得ることができる。
【００２８】
金属化合物及び５Ｂ族又は６Ｂ族元素化合物としては、上記（１）及び（３）に記載されるものを使用することができる。これらの化合物が固体である場合には、トリオクチルホスフィン（ＴＯＰ）等の保護層形成時の反応温度において液体である配位性有機溶媒に溶解させて用いることが好ましい。また、金属化合物あるいは、５Ｂ族又は６Ｂ族元素化
合物のいずれか１種を用いて保護層を形成することが可能であるが、金属化合物と５Ｂ族又は６Ｂ族元素化合物のいずれか１種を組み合わせて用いた方が、発光効率が高く、好ましい。
【００２９】
本発明の高効率蛍光体は、基材に金属化合物及び／又は５Ｂ族又は６Ｂ族元素化合物によって保護層を形成することによって得られるが、該保護層は、基材となる化合物と同一の化合物でもよく、あるいは異なる化合物で形成されていてもよい。本発明において、コアとなる基材と同じ化合物でシェルを形成した場合の保護層形成を、ホモエピタキシー（ｈｏｍｏｅｐｉｔａｘｙ）、基材を形成する化合物とシェルとなる化合物が異なる場合の保護層形成を、ヘテロエピタキシー（ｈｅｔｅｒｏｅｐｉｔａｘｙ）と呼ぶことがある。
【００３０】
保護層における金属化合物と５Ｂ族又は６Ｂ族元素化合物の組み合わせのとして、例えば、金属化合物の金属元素にＧａ及びＩｎの中から選ばれた少なくとも１種と、５Ｂ族元素にＰ及びＡｓから選ばれた少なくとも１種を用いる場合；金属化合物の金属元素にＣｄ及びＺｎから選ばれた少なくとも１種、６Ｂ族元素にＳ、Ｓｅ及びＴｅから選ばれた少なくとも１種を用いる場合があげられる。
【００３１】
また、有機溶媒としては、メタノール、エタノール、１−プロパノール、イソプロパノール、１−ブタノール、イソブタノール、エチレングリコール、ベンジルアルコール等のアルコール類；ヘキサン、シクロヘキサン、ヘプタン、イソオクタン、ノルマルデカン等のアルカン類；ＣＣｌ4、ＣＨＣｌ3、ＣＨ2Ｃｌ2、ＣＨ3Ｃｌ等のハロゲン化炭素；ベンゼン、トルエン、キシレン、クロルベンゼン、エチルベンゼン、メチルナフタレン等の芳香族炭化水素等を使用することができ、好ましくは、ＣＨＣｌ3、ヘキサン及び１−ブタノールである。有機溶媒は、例えば、Ａｒ、Ｋｒ、Ｘｅ等不活性ガスによって飽和されていることが好ましい。
【００３２】
保護層の形成において低温とは、温度０〜５０℃程度、好ましくは５〜４９℃程度、より好ましくは１０〜３０℃程度、さらに好ましくは２０〜２５℃程度を指し、有機溶媒の沸点以下になるように調整することが好ましい。
【００３３】
この温度にて、有機溶媒中で６〜１５時間程度、好ましくは１２時間程度、基材、金属化合物及び／又は５Ｂ族又は６Ｂ族元素化合物を反応させ、基材表面に保護層を形成させる。低温（特に、室温：２３℃程度）での合成は、反応混合物中の温度勾配を排除すると考えられるため、好ましい。また、反応の間は、静置することが好ましく、紫外線等による影響を避けるため、暗闇であることが好ましい。
【００３４】
保護層の形成方法としては、例えば、１ブタノール中でＣｄＳｅの基材にＣｄＳｅの保護層を形成する場合であれば、１ブタノールを１０ｍＬ使用するとして、基材としてＣｄＳｅナノ粒子を１〜１０μｍｏｌ程度、好ましくは５．０μｍｏｌ程度に対し、金属化合物として（ＣＨ3ＣＯＯ）2Ｃｄ・２Ｈ2Ｏ（分子量２６６．４）を０．０１〜０．５ｇ程度、好ましくは０．０５ｇ程度及び６Ｂ族元素化合物の供給源としてＴＯＰＳｅ（分子量４４８．９６、比重１．２５）を１０〜１０００Ｌ程度、好ましくは５００Ｌ程度用いる。有機溶媒としては、クロロホルムをはじめ上記の有機溶媒を使用することができる。
【００３５】
溶液中でナノ粒子のＣｄＳｅは２原子分子としての“ＣｄＳｅ”として存在しているのではなく、ナノ粒子として分散している。従って、上記のＣｄＳｅナノ粒子のモル数は、２原子分子あるいは原子としての“ＣｄＳｅ”のモル数（分子あるいは原子の数）ではなく、“ナノ粒子”としてのモル数（粒子の数）で表される。一般に、１個のナノ粒子には、そのサイズに依存して数１００〜数万のＣｄおよびＳｅ原子が含まれている。
【００３６】
各反応物質の混合は、ガラス容器に反応物質および有機溶媒を入れて超音波で分散させた。
【００３７】
保護層は、単独の基材の表面を覆うことが好ましいが、ナノサイズであって発光するものであれば、数個の基材が凝集／接近し、その表面に保護層が形成されていてもよい。
【００３８】
例えば、１−ブタノールを有機溶媒として使用する場合、（ＣＨ3ＣＯＯ）2Ｃｄは、１−ブタノールに対して溶解度が低いため、あらかじめＴＯＰ又はエタノール等に溶解させて用いるとよい。他の化合物を用いて本発明の高効率蛍光体を形成する場合には、上記のＣｄＳｅの例を参考にして行うことができる。
【００３９】
保護層が粒子の表面に形成されていることは、吸収スペクトルのシフト、発光スペクトルの赤方偏移又は発光効率増加を測定することによって間接的に確認される。保護層が形成された場合、保護層形成前に比べ、発光スペクトルは極大値が約２ｎｍ以上赤方偏移し、吸収スペクトルは、約２ｎｍ以上赤方偏移する。また、発光効率は、保護層形成前に比べ約１．２倍以上増加する。
【００４０】
保護層形成後の平均粒子径は、約２〜４ｎｍ、好ましくは約２．４〜３．０ｎｍである。本発明の方法によれば、粒子径分布が狭いため、単色の蛍光体を得ることができる。基材表面に形成される保護層の膜厚は、保護層を構成する元素がＣｄ又はＳｅであれば、その原子サイズで１〜３層程度であることが好ましい。また、基材：保護層の重量比は、約２４：１〜２０：１の範囲であることが好ましい。
【００４１】
本発明の他の実施態様として、Ｃｄ、Ｓｅ、Ｔｅ等の基材表面の保護層形成に必要なイオンの供給源として、ＴＯＰＯ、ＴＯＰ等に溶解された金属化合物及び／又は５Ｂ族又は６Ｂ族元素化合物の混合溶液を用いてもよい。該混合溶液の調製は、上記［基材］において記載される方法に従えばよい。
【００４２】
ＴＯＰＯ、ＴＯＰ等の配位性有機溶媒には、金属化合物の溶解を助けるため、例えば、ステアリン酸等の脂肪酸、ヘキサデシルアミン（ＨＤＡ）等のアミン類を添加してもよい。
【００４３】
また、基材となる量子ドットは、１−ブタノール、メタノール、メタノール、エタノール、１−プロパノール、イソプロパノール、１−ブタノール、イソブタノール、エチレングリコール、ベンジルアルコール等のアルコール類又はこれらの混合溶液で精製したものを使用してもよいが、非精製のものを用いてもよい。非精製の量子ドットには、ＴＯＰおよびＴＯＰＯに加え、基材形成の際に反応しなかったイオン（Ｃｄイオン、Ｓｅイオン、Ｔｅイオン等）が含まれていることから、Ｃｄ、Ｓｅ、Ｔｅ等の金属イオンを新たに添加しなくても基材表面に保護層を形成することが可能である。
【００４４】
保護層が形成され、基材表面の欠陥が修復されたナノ粒子の発光効率は、金属化合物イオン、５Ｂ族又は６Ｂ族イオンを別々に添加した場合は、保護層形成前のものに比べて１．２倍程度以上、好ましくは２倍程度以上になることが望ましい。また、金属化合物イオン及び５Ｂ族又は６Ｂ族イオンを両方添加した場合は、保護層形成前のものに比べて２倍程度以上、好ましくは４倍程度以上になることが望ましい。
【００４５】
また、本発明の方法によってえられた高効率蛍光体は、その発光スペクトルにおいて、半値幅が、約６０ｎｍ以下、好ましくは約５０ｎｍ以下、より好ましくは約４０ｎｍ以下であることが望ましい。量子ドットは、サイズに依存してその発光色を系統的に変えることが可能である。発光スペクトルの幅が狭いと、異なるサイズの量子ドットを用いて異なる生体分子を標識し、その発光色の違いによって、例えば細胞内等において生体分子を区別することができる。さらに、本発明の方法に従ってナノ粒子表面に保護層を形成した場合、その発光特性は、極めて安定であり、約６ヶ月、好ましくは約２ヶ月経過しても発光効率に変化がないことを特徴とする。
【発明の効果】
【００４６】
本発明によれば、量子ドットを基材とし、その表面に保護層を形成することによって、発光効率の高い蛍光体を得ることができる。保護層形成のため、高温で反応させることが必要であった従来の方法と異なり、本発明の蛍光体の製造方法は、室温程度の低温にて静置するという、極めて簡易且つ安全な方法で量子ドットの表面に保護層を形成することが可能である。
【００４７】
また、本発明の方法によって得られる蛍光体は、狭い粒子径分布を示し、これにより単色の蛍光を発光する。さらに、本発明の方法によって得られる蛍光体は、極めて安定であり、長期間にわたって高い発光率を維持することができる。
【発明を実施するための最良の形態】
【００４８】
以下、実施例をあげて詳細に説明するが、本発明はこれらの実施例に限定されない。また、実施例においてＸはＳｅ又はＴｅを表す。
【実施例１】
【００４９】
［ＣｄＸ量子ドットの合成］
Ｓｅ（０．７８９６ｇ）又はＴｅ（１．２７６ｇ）ペレットをＴＯＰ（７．４ｇ）に、１５０℃にてアルゴン雰囲気下で２時間溶解させ、その後ＴＯＰ溶液を室温まで冷却することによって、トリ−ｎ−オクチルホスフィンセレニウム（ＴＯＰＳｅ）及びトリ−ｎ−オクチルホスフィンテルリウム（ＴＯＰＴｅ）のストック溶液を調製した。
【００５０】
（ＣＨ3ＣＯＯ）2Ｃｄ（１ｇ）を、三方丸底フラスコ中で、１２０℃でアルゴン雰囲気下にて、ＴＯＰ（〜２ｍｌ）及びＴＯＰＯ（〜２ｇ）の混合溶液に溶解した。ＴＯＰＳｅ（〜４ｍｌ）又はＴＯＰＴｅ（〜４ｍｌ）を、１２０℃に保たれた（ＣＨ3ＣＯＯ）2Ｃｄ／ＴＯＰ／ＴＯＰＯ溶液に注入し、ＣｄＳｅ及びＣｄＴｅ量子ドットをそれぞれ製造した。反応を、１２０℃にて３０分間継続させ、ＰＬ（Ｐｈｏｔｏｌｕｍｉｎｅｓｃｅｃｅ）スペクトルの極大値が、ＣｄＳｅで〜５５０ｎｍ、ＣｄＴｅで〜６００ｎｍの単分散ＣｄＸ量子ドットを合成した。
【００５１】
［発光効率に対する影響］
反応溶液を室温まで冷却した後、Ｃｄイオン、Ｓｅイオン、Ｔｅイオン又は酸素のどの因子が発光効率に必須であるかを見出すため、非精製ＣｄＸ量子ドットを、アルゴン及び酸素で飽和したクロロホルム、ヘキサン又は１−ブタノール中にそれぞれ溶解し、静置した。さらに、精製する又は精製しないことによる発光効率に対する影響を比較するため、上記のように調製されたＣｄＸ量子ドットを、１−ブタノール及びメタノールを用いて精製した。
【００５２】
Ｃｄイオン、Ｓｅイオン、Ｔｅイオン又は酸素のどの因子が発光効率の増強に必須であるかを見出すため、精製されたＣｄＳｅ量子ドットを、アルゴン又は酸素で飽和された有機溶媒に溶解し、１２時間静置した。ＣｄＸ量子ドットのルミネセンス特性に対する静置の影響は、ＵＶ−Ｖｉｓ吸収（日立Ｕ−４１００分光光度計）及びＰＬスペクトロメーター（日立Ｆ−４５００蛍光分光光度計）を使用して調べた。
【００５３】
上記の様に調製され、静置した量子ドットの発光効率を、試料のスペクトルの積分強度（面積）を、発光効率が既知の標準物質の積分強度（面積）と比較することによって測定した。
【００５４】
ＣｄＳｅの発光効率の評価にクマリン５４０（エタノール中にて発光効率０．６２）、ＣｄＴｅの発光効率の評価にローダミンＢ（エタノール中にて発光効率０．６５）を、それぞれ参照試料として使用した。
【００５５】
［非精製ＣｄＸ量子ドットにおける保護層形成］
ＣｄＸコア量子ドット上におけるＣｄイオン及びＳｅイオン又はＴｅイオンによる保護層形成を、精製ＣｄＸ量子ドットの１−ブタノール溶液中へのＣｄイオン及びＳｅイオン又はＴｅイオンの添加によって同定した。
【００５６】
各イオンを添加することのＰＬ及び精製したＣｄＸ量子ドットの吸収特性に対する影響を比較するため、３つの試料を調製した。アルゴンで飽和された１−ブタノール溶液（１０ｍＬ）中に精製したＣｄＳｅ量子ドット（５．１μｍｏｌ）を含む各試料を、アルゴン雰囲気下にてガラスボトルに調製した。以下、ＣｄＳｅの場合について、１つ目のボトルには、ＴＯＰＳｅ（５００μＬ）のみ、２つ目のボトルには（ＣＨ3ＣＯＯ）2Ｃｄ・２Ｈ2Ｏ（０．０５ｇ）のみを加え、５分間、超音波で分散させた。３つ目のボトルには、ＴＯＰＳｅ（５００μＬ）及び（ＣＨ3ＣＯＯ）2Ｃｄ・２Ｈ2Ｏ（０．０５ｇ）を加え、超音波で分散させた。１−ブタノールに対する（ＣＨ3ＣＯＯ）2Ｃｄ・２Ｈ2Ｏの溶解度が低いため、１−ブタノールに溶解させる前に、（ＣＨ3ＣＯＯ）2Ｃｄ・２Ｈ2ＯをＴＯＰ又はメタノールに溶解した。全ての試料について、室温にて１２時間、暗闇で静置した。
【００５７】
図１及び図２は、室温にて、アルゴンで飽和された有機溶媒中で１２時間静置した後の非精製ＣｄＳｅ及びＣｄＴｅ量子ドットのＰＬスペクトル及び吸収スペクトルにおける変化を示す。
【００５８】
ＰＬスペクトル及び吸収スペクトルの両方の赤方偏移（ｒｅｄ  ｓｈｉｆｔ）、ＰＬスペクトルの半価幅（ｆｗｈｍ）の減少ならびにクロロホルム中で０．１１から０．２７及び１−ブタノール中で０．０５から０．１２のＣｄＳｅ効率の増強；ならびにヘキサン中で０．１５から０．４１、クロロホルム中で０．０８から０．３０及び１−ブタノール中で０．０５から０．１４のＣｄＴｅの発光効率の増強が見られた。
【００５９】
アルゴン又は酸素で飽和された有機溶媒中で静置された試料では、ＰＬスペクトル及び吸収スペクトルにおいて変化は観察されなかった。また、発光効率においても変化は観察されなかった。ＰＬスペクトル及び吸収スペクトルにおいて観察された赤方偏移は、ＣｄＸ量子ドットの成長にのみ起因し得る。ＣｄＸ量子ドットの成長の源は、非精製ＣｄＸ量子ドット中に残された未反応Ｃｄイオン及びＸイオンであろう。ＴＯＰＯ及びＴＯＰによって配位されたＣｄイオン及びＸイオンは、直ちにクロロホルム、ヘキサン及び１−ブタノール中に溶解する。これらの有機溶媒に溶解したＣｄイオン及びＸイオンは、飽和溶液からの単結晶の成長と同様の方法で、ＣｄＸ量子ドットの表面の原子状態を被覆した。
【００６０】
表面の原子状態を被覆することは、表面トラップを除去する。これは、発光効率を増強する可能性のある作用である。
【００６１】
ＣｄＸの成長及び表面の保護層形成に加え、ＣｄＸ集合における粒子サイズ分布の基準であるスペクトルｆｗｈｍも、静置する時間に伴って減少した。集合におけるサイズ分布の減少は、集束（ｆｏｃｕｓｉｎｇ）として知られている。成長と分解の間の平衡状態で規定される量子ドットの臨界的サイズは、あらゆる前駆物質凝集（precursor concentration）の成長するコロイド溶液に存在する。コロイド溶液中の粒子の本質的な多分散性は、より小さな粒子を犠牲にした、臨界的サイズよりも大きい粒子の成長に由来する。この成長は、オストワルトライプニング（Ｏｓｔｗａｌｄ  ｒｉｐｅｎｉｎｇ）と呼ばれ、このオストワルトライプニングの間、より大きな粒子は正の成長率を有し、より小さな粒子は負の成長率を有する。この相反する作用は、集合内での分散（ｄｅｆｏｃｕｓｉｎｇ）と呼ばれるサイズ分布の拡大を生じる。特に、該溶液中に存在するナノ結晶の初期サイズが、臨界的サイズよりもわずかに大きい場合には、成長コロイド溶液中でさえも、サイズ分布の集束が起きる。サイズ分布の集束及び分散は、現在のところ、高温（＞１８０℃）におけるナノ結晶の成長においてのみ観察されており、室温でオスワルトライプニング及びサイズ分布の集束については、報告されていなかった。
【実施例２】
【００６２】
Ｃｄイオン及びＳｅイオン又はＴｅイオンの結晶成長に対する影響を調べる前に、ＣｄイオンあるいはＳｅイオン又はＴｅイオンを添加せずに、クロロホルム、ヘキサン又は１−ブタノール中における精製ＣｄＸ量子ドットの１２時間静置に対するコントロール試験を行った。
【００６３】
アルゴン又は酸素で飽和された試料において、ＰＬスペクトル及び吸収スペクトルの赤方偏移ならびにＰＬスペクトルのｆｗｈｍにおける変化は見られなかった。発光効率は、１２時間静置した後の試料において〜１．２倍の増強を示した。しかし、この増強は、非精製ＣｄＸ量子ドットのものよりも小さかった（図１及び図２参照）。この小さな増強は、おそらく、有機溶媒中における表面原子構造の転位又は緩和によるものである。さらに重要なことには、１２時間の静置の前及び後において、アルゴン又は酸素で飽和された試料間で、精製ＣｄＸ量子ドットの発光効率における変化は見られなかった。
【００６４】
添加されたＣｄイオン及びＳｅイオン又はＴｅイオンの存在下で、ＣｄＸ量子ドットに保護層が形成されるというアイデアを確認するため、Ｃｄイオン及びＳｅイオン又はＴｅイオンを、有機溶媒中の精製量子ドットに異なる濃度で加えた。
【００６５】
図３は、ＣｄＳｅの場合の結果である。アルゴンで飽和された１−ブタノール中で１２時間静置し、Ｃｄイオン又はＳｅイオンあるいは、Ｃｄ及びＳｅの両方のイオンを添加した、ＣｄＳｅ量子ドットのＰＬスペクトル及び吸収スペクトル（挿入図）を示す。静置は、常に、アルゴンで飽和された１−ブタノール中で実施されたが、発光効率は、１−ブタノール又はクロロホルム中で計測された。
【００６６】
Ｓｅイオンの添加は、１−ブタノール中で０．０５から０．０７、クロロホルム中で０．１１から０．１４の発光効率の増強を引き起こした。ＰＬスペクトル最高値及びｆｗｈｍにおける変化は、観察されなかった。Ｓｅイオンの添加に伴う発光効率の増強は、何もイオンを添加しないで処理されたものと同程度であった。また、Ｃｄイオンの添加は、１−ブタノール中で０．０５から０．１３、クロロホルム中で０．１１から０．１８の発光効率の増強を引き起こした。この増強は、Ｓｅイオンを添加された試料よりも大きい。Ｃｄイオンの添加に伴う発光効率の増強は、励起子フリー電子相互作用による。この場合も、ＰＬスペクトル最高値及びｆｗｈｍにおける変化は観察されなかった。
【００６７】
より幅広いバンドギャップ材料を用いた、報告されている全ての表面保護層形成の方法において、サイズ分布は増加するが、Ｃｄイオン又はＳｅイオンのみを用いた静置においては、サイズ分布の増加は観察されない。さらに重要なことには、Ｃｄイオン及びＳｅイオンの両方の添加は、ＰＬスペクトル及び吸収スペクトルの赤方偏移に加え、１−ブタノール中で０．０５から０．２０、クロロホルム中で０．１１から０．２７の発光効率のさらなる増強を示した。しかし、原因は不明であるが、ＰＬスペクトルのｆｗｈｍは、図１及び図２における観察に反して変化しなかった。ＰＬスペクトル及び吸収スペクトルの赤方偏移は、１−ブタノール中におけるＣｄＳｅ粒子の成長による。発光効率の増強は、表面の被覆による。
【００６８】
増強された発光効率は、１２時間静置した後も安定であった。吸収スペクトル及びＰＬスペクトル、また発光効率における変化は、２ヶ月後でも観察されなかった。
【００６９】
１−ブタノール中へのＣｄイオン及びＳｅイオン又はＴｅイオンの添加は、ＣｄＸコア量子ドット上のＣｄＸ層（保護層）の蓄積を導く。この蓄積は、同じタイプの基体上のエピタキシャル薄膜の成長に類似する。この様な理由から、これをホモエピタキシー（ｈｏｍｏｅｐｉｔａｘｙ）と呼ぶ。
【００７０】
ＣｄＸ量子ドットにおいて、報告されているコア／シェル構造としては、ＣｄＳ／Ｃｄ（ＯＨ）2、ＣｄＳ／ＨｇＳ、ＣｄＳｅ／ＰｂＳ、ＣｄＳｅ／ＣｄＳ、ＣｄＳｅ／ＺｎＳ及びＣｄＳｅ／ＺｎＳｅがあげられる。それらは、全て発光効率の増強、ＰＬ安定性の増強及び発光寿命の減少を示した。しかし、格子定数における不整合から生じる不均一なコア／シェル接合部分での歪みは、最終発光効率における主要な役割を果たすと推測される。一方、エピタキシャル層が同一材料上に形成される、ホモエピタキシーは、コア／シェル接合部分での格子歪みを回避する、半導体産業において公知の方法である。以上の結果は、ＣｄＸ量子ドットのホモエピタキシャルな保護層形成についての初めての報告である。
【００７１】
ＣｄＸ量子ドットの発光効率は、室温での有機溶媒中における静置による成長及びサイズ分布の集束に伴って増強される。本実施例より、発光効率増強ならびに溶液中のＣｄイオン及びＳｅイオン又はＴｅイオン濃度間に、明確な関係があることが見出された。また、Ｃｄイオン及びＳｅイオン又はＴｅイオンによる保護層形成は、クロロホルム、ヘキサン、１−ブタノール等の有機溶媒中において室温で、ＣｄＸ量子ドットの成長を導く。さらに、ホモエピタキシャルな保護層を形成されたＣｄＸ量子ドットは、安定なＰＬを示す。
【００７２】
有機溶媒中における室温でのＣｄＸ量子ドットの表面保護層形成は、安全且つ環境に優しい表面保護層形成を提供するものである。
【図面の簡単な説明】
【００７３】
【図１】発光効率の増強、粒子の成長及びサイズ分布の集束を表す、１２時間の静置の前と後における非精製ＣｄＳｅ量子ドットのＰＬスペクトルにおける変化を示す。Ａはアルゴンで飽和されたクロロホルム中、Ｂはアルゴンで飽和された１−ブタノール中に静置した結果を示す。全てのＰＬスペクトルは、４００ｎｍの励起を用いて記録した。１２時間の静置の後、ＰＬ最高値は、クロロホルム中において〜５４２ｎｍから〜５４７ｎｍにシフトし、１−ブタノール中において〜５４２ｎｍから〜５５８ｎｍにシフトした。ｆｗｈｍは、１２時間の静置の後、クロロホルム及び１−ブタノールの両方において、〜３３ｎｍから〜２９ｎｍに減少した。縦軸は、相対発光効率；横軸は、波長を示す。また、挿入図におけるトレースは、ＰＬスペクトルに対応する吸収スペクトルを示す。
【図２】発光効率の増強、粒子の成長及びサイズ分布の集束を表す、１２時間の静置の前と後における非精製ＣｄＴｅ量子ドットのＰＬスペクトルにおける変化を示す。Ａはアルゴンで飽和されたクロロホルム中、Ｂはアルゴンで飽和された１−ブタノール中における静置の結果を示す。全てのＰＬスペクトルは、４８０ｎｍの励起を用いて記録した。１２時間の静置の後、ＰＬ極大値は、クロロホルム中において〜５９０ｎｍから〜５９７ｎｍにシフトし、１−ブタノール中において〜５９０ｎｍから〜６０８ｎｍにシフトした。ｆｗｈｍは、１２時間の静置の後、クロロホルム及び１−ブタノールの両方において、〜３３ｎｍから〜３０ｎｍに減少した。縦軸は、相対発光効率；横軸は、波長を示す。また、挿入図におけるトレースは、ＰＬスペクトルに対応する吸収スペクトルを示す。
【図３】１２時間静置した後に、Ｃｅイオン及びＳｅイオンの添加をしなかった場合、ならびに異なる濃度のＣｄイオン又はＳｅイオンを添加した場合、そしてＣｄイオンとＳｅイオン両方を添加した場合について、アルゴンで飽和された１−ブタノール中（１０ｍＬ）での、精製されたＣｄＳｅ量子ドットのＰＬスペクトルの変化を示す。ＰＬ最高値（〜５４２ｎｍ）もｆｗｈｍ（〜３０ｎｍ）も、Ｃｄイオン又はＳｅイオン単独で添加した場合には、変化しなかった。これに対し、Ｃｄイオン及びＳｅイオンの両方の添加によって、ＰＬ最高極大値は、〜５４６ｎｍから〜５５３ｎｍにシフトした。しかし、ｆｗｈｍ（〜３０ｎｍ）は、変化しなかった。縦軸は、相対発光効率；横軸は、波長を示す。また、挿入図におけるトレースは、ＰＬスペクトルに対応する吸収スペクトルを示す。
【図１】
2006143919.tif 000002
【図２】
2006143919.tif 000003
【図３】
2006143919.tif 000004